(57)【要約】【課題】  リークの防止および表示媒体に対する電気的作用を両立させ得る基板構造を採用することにより、リークを確実に防止した情報表示用パネルを提供する。【解決手段】  少なくとも一方が透明な２枚の基板である基板１，基板２間に隔壁によって仕切られた複数のセルを形成し、該セル内に光学的反射率を有する表示媒体を封入し、表示媒体に電界を付与することによって、表示媒体を移動させて画像等の情報を表示する情報表示用パネルにおける少なくとも一方の基板が、基板材料１１と、基板材料１１上に順次積層した、電極５または電極６と、絶縁層１２と、導電体層１３とから成る積層構造の基板であり、導電体層１５は、複数のセルのそれぞれを覆うように設けられている。【選択図】図３
2007279563.tif 000002
【特許請求の範囲】
【請求項１】
少なくとも一方が透明な２枚の基板間に隔壁によって仕切られた複数のセルを形成し、該セル内に光学的反射率を有する表示媒体を封入し、表示媒体に電界を付与することによって、表示媒体を移動させて画像等の情報を表示する情報表示用パネルであって、
少なくとも一方の基板が、基板材料と、該基板材料上に順次積層した、電極と、絶縁層と、導電体層とから成ることを特徴とする情報表示用パネル。
【請求項２】
前記表示媒体が、導電性を有する粒子を少なくとも含む粒子群で構成されていることを特徴とする請求項１記載の情報表示用パネル。
【請求項３】
前記表示媒体が、半導体性を有する粒子を少なくとも含む粒子群で構成されていることを特徴とする請求項１記載の情報表示用パネル。
【請求項４】
前記表示媒体が、帯電性を有する粒子を少なくとも含む粒子群で構成されていることを特徴とする請求項１記載の情報表示用パネル。  
【請求項５】
前記表示媒体が、導電性を有する粒子、半導体性を有する粒子、帯電性を有する粒子の何れか２種以上の粒子を少なくとも含む粒子群で構成される表示媒体であることを特徴とする請求項１記載の情報表示用パネル。
【請求項６】
前記導電体層は、前記複数のセルのそれぞれを覆うように設けることを特徴とする請求項１〜５の何れか１項に記載の情報表示用パネル。
【請求項７】
前記表示媒体を構成する、導電性を有する粒子、半導体性を有する粒子、帯電性を有する粒子は、少なくとも光学的反射率を有する粒子であることを特徴とする請求項１〜５の何れか１項に記載の情報表示用パネル。
【発明の詳細な説明】
【技術分野】
【０００１】
本発明は、少なくとも一方が透明な２枚の基板間に隔壁によって仕切られた複数のセルを形成し、該セル内に光学的反射率を有する表示媒体を封入し、表示媒体に電界を付与することによって、表示媒体を移動させて画像等の情報を表示する情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリ機能を有している等のメリットがあることから、次世代の安価な情報表示装置に使用可能な技術として考えられており、携帯端末用情報表示、電子ペーパー等への展開が期待されている。特に、最近では、分散粒子と着色溶液とから成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、この方式は、電荷輸送層、さらには電荷発生層を配置するために構造が複雑化するとともに、導電性粒子に電荷を一定に注入することは難しいため、表示書き換えや表示状態の安定性に欠けるという問題もある。
【０００６】
上述した種々の問題を解決するための一方法として、少なくとも一方が透明な２枚の基板間に隔壁によって仕切られた複数のセルを形成し、該セル内に光学的反射率および帯電性を有する表示媒体を封入し、表示媒体に電界を付与することによって、表示媒体を移動させて画像等の情報を表示する情報表示用パネルが知られている。
【０００７】
【非特許文献１】趙  国来、外３名、“新しいトナーディスプレイデバイス（Ｉ）”、１９９９年７月２１日、日本画像学会年次大会（通算８３回）“Japan Hardcopy’99”、p.249-252
【発明の開示】
【発明が解決しようとする課題】
【０００８】
上述したような電界により表示媒体を移動させて画像等の情報を表示するタイプの情報表示用パネルにおいては、表示媒体を構成する表示媒体用粒子として半導体粒子あるいは導体粒子を使用する場合には、例えば２枚の基板の双方に形成された対向する電極間においてリークが発生するおそれがある。また、絶縁体粒子の場合も、導電体の異物が混入した場合には同様にリークが発生するおそれがある。
このようなリークを防止するためには、電極上に絶縁層を設けることが考えられるが、そのように構成した場合、表示媒体用粒子を構成する半導体粒子、導体粒子あるいは導電性流子に対する電気的作用が期待できなくなり、表示媒体の移動に支障を来すことになる。
【０００９】
本発明は、リークの防止および表示媒体に対する電気的作用を両立させ得る基板構造を採用することにより、リークを確実に防止した情報表示用パネルを提供することを目的とする。
【課題を解決するための手段】
【００１０】
上記目的を達成するため、本発明の情報表示用パネルは、少なくとも一方が透明な２枚の基板間に隔壁によって仕切られた複数のセルを形成し、該セル内に光学的反射率を有する表示媒体を封入し、表示媒体に電界を付与することによって、表示媒体を移動させて画像等の情報を表示する情報表示用パネルであって、少なくとも一方の基板が、基板材料と、該基板材料上に順次積層した、電極と、絶縁層と、導電体層とから成ることを特徴とする。
【００１１】
本発明の情報表示用パネルの好適例としては、前記表示媒体が、導電性を有する粒子を少なくとも含む粒子群で構成されていること、前記表示媒体が、半導体性を有する粒子を少なくとも含む粒子群で構成されていること、前記表示媒体が、帯電性を有する粒子を少なくとも含む粒子群で構成されていること、前記表示媒体が、導電性を有する粒子、半導体性を有する粒子、帯電性を有する粒子の何れか２種以上の粒子を少なくとも含む粒子群で構成される表示媒体であること、前記導電体層は、前記複数のセルのそれぞれを覆うように設けること、および、前記表示媒体を構成する、導電性を有する粒子、半導体性を有する粒子、帯電性を有する粒子は、少なくとも光学的反射率を有する粒子であること、がある。
【発明の効果】
【００１２】
上記本発明の情報表示用パネルによれば、少なくとも一方が透明な２枚の基板間に隔壁によって仕切られた複数のセルを形成し、該セル内に光学的反射率を有する表示媒体を封入し、表示媒体に電界を付与することによって、表示媒体を移動させて画像等の情報を表示する情報表示用パネルにおける少なくとも一方の基板が、基板材料と、該基板材料上に順次積層した、電極と、絶縁層と、導電体層とから成るから、電極上に積層した絶縁層によってリークが防止されるとともに、絶縁層上に積層した導電体層がフロート電極となるため、前記導電体層によって表示媒体用粒子として用いる半導体粒子あるいは導体粒子に対する電気的作用が発揮されて表示媒体が所望の通りに移動するので、リークの防止および表示媒体に対する電気的作用を両立させ得る基板構造となる。したがって、リークを確実に防止した情報表示用パネルを提供することができる。
【発明を実施するための最良の形態】
【００１３】
以下、本発明を実施するための最良の形態を図面に基づき詳細に説明する。
【００１４】
まず、本発明の情報表示用パネルの構成について説明する。本発明の情報表示用パネルでは、対向する２枚の基板間に封入した表示媒体に電界が付与される。付与された電界方向に沿って、表示媒体が電界による力やクーロン力などによって引き寄せられ、表示媒体が電界方向の変化によって移動方向を変えることにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の情報表示用パネルの例を、図１（ａ），（ｂ）、図２に基づき説明する。
【００１６】
図１（ａ），（ｂ）に示す例では、少なくとも１種以上の粒子から構成される光学的反射率および電気特性の異なる少なくとも２種以上の表示媒体３（ここでは導電性を有する表示媒体用白色粒子３Ｗａを含む白色表示媒体３Ｗと導電性を有する表示媒体用黒色粒子３Ｂａを含む黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ａ）に示す例（個別電極の例）および図１（ｂ）に示す例（ライン電極の例）では、基板１、２の間に例えば格子状に隔壁４を設けセルを形成している。また、図１（ａ），（ｂ）において、手前にある隔壁は省略している。
【００１７】
図２に示す例では、少なくとも１種以上の粒子から構成される光学的反射率および電気的性質を有する１種の表示媒体３（ここでは導電性を有する表示媒体用白色粒子３Ｗａを含む白色表示媒体３Ｗを示す）を、基板１に設けた電極５と基板２に設けた電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図２に示す例では、基板１、２の間に例えば格子状の隔壁４を設けセルを形成している。また、図２において、手前にある隔壁は省略している。
【００１８】
以上の説明は、導電性を有する表示媒体用白色粒子、導電性を有する表示媒体用黒色粒子、半導体性を有する表示媒体用白色粒子粒子、半導体性を有する表示媒体用黒色粒子、帯電性を有する表示媒体用白色粒子、帯電性を有する表示媒体用黒色粒子に、それぞれ置き換えた場合も同様に適用することができる。
【００１９】
以下、本発明の情報表示用パネルの構造を図面に基づいて詳細に説明する。
本発明の情報表示用パネルは、図３の断面図に示すように、基板１，基板２の内の少なくとも一方の基板が、好ましくは両方の基板が、基板材料１１と、基板材料１１上に順次積層した、電極（電極５または電極６）と、絶縁層１２と、導電体層１３とから成る積層構造になっており、基板上には、隔壁４によってセルが形成されている。
【００２０】
図３に示す基板を作製する際には、まず、図４（ａ）に示す基板材料１１上に、図４（ｂ）に示すような所定のパターンで電極（電極５または電極６）を積層し、次に、図４（ｃ）に示すように電極（電極５または電極６）上面全体を絶縁層１２で覆い、次に、図４（ｄ）に示すように絶縁層１２上に複数のセルのそれぞれを覆うように導電体層１３を積層する。以上により、図３に示す積層構造の基板が完成する。
【００２１】
本発明の情報表示用パネルによれば、基板１，基板２の内の少なくとも一方の基板が、好ましくは両方の基板が、基板材料１１と、基板材料１１上に順次積層した、電極（電極５または電極６）と、絶縁層１２と、導電体層１３とから成る積層構造の基板であるので、電極上に積層した絶縁層１２によってリークが防止されるとともに、絶縁層１２上にセル毎に積層した導電体層１３がフロート電極となるため、導電体層１３によって表示媒体用粒子として用いる半導体粒子あるいは導体粒子に対する電気的作用が発揮されて表示媒体が所望の通りに移動するので、リークの防止および表示媒体用粒子に対する電気的作用を両立させることが可能になり、リークを確実に防止した情報表示用パネルとなる。
【００２２】
以下、本発明の情報表示用パネルを構成する各部材について説明する。
【００２３】
基板については、少なくとも一方の基板はパネル外側から表示媒体の色が確認できる透明な基板であり、可視光の透過率が高くかつ耐熱性の良い材料が好適である。もう一方の基板となる背面基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２４】
基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００２５】
基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００２６】
粒子を負または正に帯電させる方法は、特に限定されないが、コロナ放電法、電極注入法、摩擦法等の粒子を帯電する方法が用いられる。キャリアを用いてブローオフ法により測定した粒子の帯電量が絶対値で１０〜１００μＣ／ｇであることが好ましい。帯電量の絶対値がこの範囲より低いと、電界の変化に対する応答速度が遅くなり、メモリ性も低くなる。帯電量の絶対値がこの範囲より高いと、電極や基板への鏡像力が強すぎ、メモリ性はよいが、電界を反転した場合の表示媒体反転移動追随性が悪くなる。
本発明において、帯電量の測定は、以下によって行った。
＜ブローオフ測定原理および測定方法＞
ブローオフ法においては、両端に網を張った円筒容器中に表示媒体とキャリアの混合体を入れ、一端から高圧ガスを吹き込んで表示媒体とキャリアとを分離し、網の目開きから表示媒体のみをブローオフ（吹き飛ばし）する。このとき、表示媒体が容器外に持ち去った帯電量と等量で逆の帯電量がキャリアに残る。そして、この電荷による電束の全てはファラデーケージで集められ、この分だけコンデンサは充電される。そこでコンデンサ両端の電位を測定することにより、表示媒体の電荷量Ｑは、
Ｑ＝ＣＶ（Ｃ；コンデンサ容量、Ｖ；コンデンサ両端の電圧）
として求められる。
ブローオフ帯電量測定装置としては東芝ケミカル社製のＴＢ−２００を用いた。本発明では、被測定粒子の帯電量測定にフェライト系キャリアを用いるが、情報表示用パネルに例えば正帯電性の粒子から構成される表示媒体と負帯電性粒子から構成される表示媒体との２種類の表示媒体を組み合わせて用いる場合にそれぞれの表示媒体を構成する表示媒体用粒子の帯電量を測定するときには同一種類のキャリアを用いる。具体的には、キャリアとして同和鉄粉工業（株）製のＤＦＣ１００  リンクル（Ｍｎ−Ｍｇ含有フェライト系）を用いて粒子の帯電量（μＣ／ｇ）を測定した。
【００２７】
帯電性を必要とする表示媒体用粒子は、その帯電電荷を保持する必要があるので、体積固有抵抗が１×１０１０Ω・ｃｍ以上の絶縁性粒子が好ましく、特に体積固有抵抗が１×１０１２Ω・ｃｍ以上の絶縁性粒子が好ましい。
【００２８】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２９】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。また、予め重合した樹脂を使用してもよいし、粒子形成の際に重合して粒子としてもよい。さらに、重合時に複数種の樹脂原料を用いて共重合体としてもよい。特に、基板との付着力を制御する観点と、製造法として懸濁重合法を採った場合には、懸濁重合の容易さから、アクリル樹脂、アクリルフッ素樹脂、ポリスチレン樹脂、スチレンアクリル樹脂が好適である。その他、上記樹脂材料を単独、または複数混練りしたものを粉砕して粒子を製造することもできる。
【００３０】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体、負帯電性官能基を有するスチレンアクリル樹脂等が挙げられる。正荷電制御剤としては例えば、ニグロシン染料、トリフェニルメタン系化合物、４級アンモニウム塩系化合物、ポリアミン樹脂、イミダゾール誘導体、正帯電性官能基を有するスチレンアクリル樹脂等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３１】
着色剤としては、以下に例示するような、有機または無機の各種、各色の顔料、染料が使用可能である。
【００３２】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３４】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示媒体用粒子を作製できる。
【００３６】
また、本発明において、表示媒体用粒子（以下、粒子ともいう）は平均粒子径d(0.5)が１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３７】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３８】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３９】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４０】
さらに、表示媒体用粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）、図２において、対向する基板１、基板２に挟まれる部分から、電極５、６、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４１】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４２】
以下、本発明の実施例および比較例を示して、本発明をさらに具体的に説明するが、本発明は下記実施例に限定されるものではない。実施例および比較例の情報表示用パネルは、準備した粒子をパネル基板間の空間に湿度５０％ＲＨ以下の乾燥空気と共に封止したものを、下記の基準に従い、評価した。
【００４３】
表示媒体用粒子として、下記粒子を準備した。
正帯電性を有する表示媒体用黒色粒子として、平均粒子径が９．３μｍであり体積固有抵抗率が１．３×１０１２の表示媒体用黒色粒子Ｂ１、平均粒子径が９．２μｍであり体積固有抵抗率が２．６×１０８ の表示媒体用黒色粒子Ｂ２を準備した。負帯電性を有する表示媒体用白色粒子として、平均粒子径が９．５μｍであり体積固有抵抗率が３．４×１０１２の表示媒体用白色粒子Ｗ１、平均粒子径が９．２μｍであり体積固有抵抗率が３．２×１０７ の表示媒体用白色粒子Ｗ２を準備した。また、導電性を有する異物がパネル中に混入したことを想定して、平均粒子径が２０μｍのニッケル粒子を準備した。
【００４４】
基板としては、図１（ｂ）のように基板材料であるＩＴＯガラスに電極を形成し、隔壁を形成した基板１（以下、従来例基板１という）と、図６のように基板材料１１であるＩＴＯガラスに電極を形成し、その上に酸化ケイ素の絶縁膜１２を形成し、隔壁を形成した基板１（以下、比較例基板２という）と、図３のように基板材料１１であるＩＴＯガラスに電極を形成し、その上に酸化ケイ素の絶縁膜１２を形成し、さらにその上にＩＴＯの導電膜１３を形成し、隔壁を形成した基板１（以下、実施例基板３という）を準備した。電極の幅は３００μｍで、電極のピッチは３５０μｍである。隔壁の開口部は３００μｍ×３００μｍで、隔壁の幅は５０μｍで、隔壁の高さは５０μｍである。電極を形成するＩＴＯの厚みは１００ｎｍで、絶縁膜を形成する酸化ケイ素の厚みは２００ｎｍで、図３の最表面のＩＴＯの導電膜１３の厚みは５０ｎｍである。
それぞれの基板のセル内に上記表示媒体用黒色粒子および表示媒体用白色粒子を自由落下法により充填し、隔壁上の不要な表示媒体用粒子を除去した後、図１（ｂ）に示す対向基板（隔壁の無い方のＩＴＯガラス基板２）を貼り合わせて表示パネルを得た。
【００４５】
評価方法としては、情報表示用パネルの基板間に１００Ｖの電圧を印加し、コントラスト（黒表示時の反射率と白表示時の反射率との比）および１００画素当たりの不良画素数を評価した。コントラストが５以上で、不良画素数０／１００画素であるとき、良好とした。
【００４６】
＜実施例１＞
実施例基板３に、表示媒体用黒色粒子Ｂ１を７．１ｇ／ｍ２ 、表示媒体用白色粒子Ｗ１を６．２ｇ／ｍ２ 、ニッケル粒子を１ｇ／ｍ２ 充填した表示パネルを得た。この表示パネルは、コントラストは５．５で、不良画素数は０／１００画素であり、良好な結果が得られた。
【００４７】
＜実施例２＞
実施例基板３に、表示媒体用黒色粒子Ｂ２を７．５ｇ／ｍ２ 、表示媒体用白色粒子Ｗ２を６．０ｇ／ｍ２ 充填した表示パネルを得た。この表示パネルは、コントラストは５．１で、不良画素数は０／１００画素であり、良好な結果が得られた。
【００４８】
＜実施例３＞
実施例基板３に、表示媒体用黒色粒子Ｂ２を７．４ｇ／ｍ２ 、表示媒体用白色粒子Ｗ２を５．９ｇ／ｍ２ 、ニッケル粒子を１ｇ／ｍ２ 充填した表示パネルを得た。この表示パネルは、コントラストは５．３で、不良画素数は０／１００画素であり、良好な結果が得られた。
【００４９】
＜比較例１＞
従来例基板１に、表示媒体用黒色粒子Ｂ１を７．３ｇ／ｍ２ 、表示媒体用白色粒子Ｗ１を６．４ｇ／ｍ２ 、ニッケル粒子を０．８ｇ／ｍ２ 充填した表示パネルを得た。この表示パネルは、コントラストは５．２であり良好であったが、不良画素数は１２／１００画素であり、良好な結果が得られなかった。
【００５０】
＜比較例２＞
従来例基板１に、表示媒体用黒色粒子Ｂ２を７．２ｇ／ｍ２ 、表示媒体用白色粒子Ｗ１を６．２ｇ／ｍ２ 充填した表示パネルを得た。この表示パネルは、コントラストは５．４であり良好であったが、不良画素数は３／１００画素であり、良好な結果が得られなかった。
【００５１】
＜比較例３＞
比較例基板２に、表示媒体用黒色粒子Ｂ１を７．３ｇ／ｍ２ 、表示媒体用白色粒子Ｗ１を６．４ｇ／ｍ２ 、ニッケル粒子を０．８ｇ／ｍ２ 充填した表示パネルを得た。この表示パネルは、コントラストは３．２であり良好な結果が得られなかった。不良画素数は０／１００画素であった。
【００５２】
＜比較例４＞
比較例基板２に、表示媒体用黒色粒子Ｂ２を７．４ｇ／ｍ２ 、表示媒体用白色粒子Ｗ１を６．３ｇ／ｍ２ 充填した表示パネルを得た。この表示パネルは、コントラストは３．５であり良好な結果が得られなかった。不良画素数は０／１００画素であった。
０％電圧が９５Ｖであり、良好な情報表示用パネルを得ることはできなかった。
【産業上の利用可能性】
【００５３】
本発明の情報表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部などに好適に用いられる。
【図面の簡単な説明】
【００５４】
【図１】（ａ），（ｂ）は本発明の情報表示用パネルの一例を示す図である。
【図２】本発明の情報表示用パネルの他の例を示す図である。
【図３】本発明の情報表示用パネルの構造を示す断面図である。
【図４】（ａ）〜（ｄ）は本発明の情報表示用パネルの製造方法を説明するための図である。
【図５】本発明の情報表示用パネルにおける隔壁の形状の一例を示す図である。
【図６】比較例の情報表示用パネルの構造を示す断面図である。
【符号の説明】
【００５５】
１、２  基板
３  表示媒体（粒子群）
３Ｗ  白色表示媒体
３Ｂ  黒色表示媒体
３Ｗａ  表示媒体用白色粒子
３Ｂａ  表示媒体用黒色粒子
４  隔壁
５、６  電極
１１  基板材料
１２  絶縁層
１３  導電体層
【図１】
2007279563.tif 000003
【図２】
2007279563.tif 000004
【図３】
2007279563.tif 000005
【図４】
2007279563.tif 000006
【図５】
2007279563.tif 000007
【図６】
2007279563.tif 000008